(57)【要約】【課題】ヒートシール性と引き裂き性の特性をバランスよく兼ね備えた横一軸延伸したフィルム及びこのフィルムを用いて袋を作成することにより、容易に真っ直ぐに開封でき、さらに開封した際の切り口もきれいな袋を提供する。【解決手段】高密度ポリエチレンと直鎖状低密度ポリエチレンを含む樹脂組成物を横一軸延伸したフィルムであり、樹脂組成物が、高密度ポリエチレン１００質量部に対して直鎖状低密度ポリエチレンを１０〜６０質量部を含むフィルムである。【選択図】なし【特許請求の範囲】
【請求項１】
高密度ポリエチレンと直鎖状低密度ポリエチレンを含む樹脂組成物を横一軸延伸したフィルム。
【請求項２】
樹脂組成物が、高密度ポリエチレン１００質量部に対して直鎖状低密度ポリエチレンを１０〜６０質量部を含む請求項１に記載のフィルム。
【請求項３】
ヒートシールが可能である請求項１又は請求項２に記載のフィルム。
【請求項４】
請求項３に記載したフィルムを用いた袋。
【発明の詳細な説明】
【技術分野】
【０００１】
本発明は、ポリエチレン系の横一軸延伸したフィルムとその用途に関する。尚、本発明の配合組成を示す「部」の単位は、特に断らない限り質量基準で表示する。
【背景技術】
【０００２】
ポリエチレン系樹脂からなるフィルムは、食品や各種の部品等の包装用に広く用いられている。これらのフィルムを包装用に用いる場合、これらのフィルムは、袋状に加工されて、その一部をヒートシールして包装用の袋として用いられる。このような包装袋に用いるフィルムには、輸送や保管時に内容物を保護するために必要な程度の機械的強度や耐衝撃性に加えて、ヒートシール適正があることが要求される。一方で、近年はこれらの袋が、はさみやナイフ等を用いなくても手で容易に開封できることが求められており、その一つの手段として、フィルムに一定方向に適度の引き裂き性を与える為に１軸延伸する方法がある。しかしながら、一般にポリエチレン系樹脂フィルムを１軸方向に延伸したフィルムでは、特定の方向への適度の引き裂き性は有するものの、このフィルムをヒートシールで融着させようとすると、融着する以前にフィルムの収縮が起こり、良好な袋を得ることが困難であった。このような問題点を克服するために、例えば特許文献１に記載されているように、基材フィルムと縦一軸延伸フィルムの積層体の表面にシーラント層を形成する方法が行われている。しかしながら、このようなフィルムはその構成が複雑でありコストも高いので、単層のフィルムであって、ヒートシール適正も有し、且つ特定の方向に適度の引き裂き性を有するポリエチレン系樹脂からなるフィルムが求められていた。
【特許文献１】特開２００３−０３４００８号公報
【発明の開示】
【発明が解決しようとする課題】
【０００３】
本発明は、ヒートシール性と引き裂き性の特性をバランスよく兼ね備えたポリエチレン系のフィルムを提供することにある。
【課題を解決するための手段】
【０００４】
本発明者は、前記課題を達成するため鋭意検討した結果、高密度ポリエチレンに直鎖状低密度ポリエチレンを混合した樹脂組成物からなるフィルムを、横１軸方向に延伸することによって、ヒートシール性と引き裂き性の特性をバランスよく兼ね備えたフィルムが得られることを見出し、本発明を完成した。
【０００５】
即ち、本発明は、高密度ポリエチレンと直鎖状低密度ポリエチレンを含む樹脂組成物を横一軸延伸したフィルムである。さらに、樹脂組成物が、高密度ポリエチレン１００質量部に対して直鎖状低密度ポリエチレンを１０〜６０質量部を含むことが好ましい。又、ヒートシールが可能であるフィルムであり、そのフィルムを用いた袋である。
【発明の効果】
【０００６】
本発明によれば、高密度ポリエチレンと直鎖状低密度ポリエチレンを含む樹脂組成物を横一軸延伸することで、単層のフィルムであっても、ヒートシール性と引き裂き性の特性のバランスに優れ、かつ幅方向に引裂き可能な軟包装用袋を得ることができる。
【発明を実施するための最良の形態】
【０００７】
本発明のフィルムは、高密度ポリエチレン（以下「ＨＤＰＥ」と略記する）に直鎖状低密度ポリエチレン（以下「ＬＬＤＰＥ」と略記する）を混合したポリエチレン系樹脂組成物からなる。ＨＤＰＥを単独で用いると、後述する横延伸フィルムにしたときに、ヒートシール性が著しく困難となる。一方で、ＬＬＤＰＥを単独で用いると、横延伸してもヒートシール性は良好であるが、横延伸方向への引き裂き性が著しく劣る。
【０００８】
本発明で延伸フィルムを横一軸延伸としたのは、例えば内容物が長物の場合、縦一軸延伸フィルムの包装袋であると、引裂いた場合縦方向、即ち内容物の長手方向にしか引裂けない。このような場合、内容物が袋からとび出してしまい都合が悪い。しかしながら、横一軸延伸フィルムの包装袋の場合、横に引裂けるため長物の包装袋でも内容物を少しずつ押し出しながら使用できたり、内容物の残りに合わせて少しずつ袋を横に切断しながら使用でき、非常に都合が良いからである。
【０００９】
本発明で用いるＨＤＰＥは、融点がＤＳＣ法の測定で１２６〜１３６℃の範囲であって、密度が０．９３〜０．９７ｇ／ｃｍ3 のの範囲でメルトフローレート（ＭＦＲ）が、ＪＩＳＫ６９２２−２に規定される温度１９０℃、荷重２．１６ｋｇの測定条件下において、好ましくは０．０３〜５．０（ｇ／１０分）であり、さらに好ましくは０．１〜２．０である。ＭＦＲが０．０３未満では、加熱溶融しても殆ど流動性を示さなくなるため成膜性が悪くなることがあり、逆にＭＦＲが２．０を超えると流動性が大きすぎて成膜が困難になる場合がある。
【００１０】
本発明で用いるＬＬＤＰＥは、エチレンとブテン−１、ヘキセン−１、オクテン−１等との共重合体であり、融点がＤＳＣ法の測定で１１５〜１２５℃であって、密度が０．９０〜０．９５ｇ／ｃｍ3の範囲でメルトフローレート（ＭＦＲ）が、ＪＩＳＫ６９２２−２に規定される温度１９０℃、荷重２．１６ｋｇの測定条件下において、好ましくは０．０５〜１０．０（ｇ／１０分）であり、さらに好ましくは０．０５〜５．０である。ＭＦＲが０．１未満では、加熱溶融しても殆ど流動性を示さなくなるため成膜性が悪くなることがあり、逆にＭＦＲが５．０を超えると流動性が大きすぎて成膜が困難になる場合がある。
【００１１】
ＨＤＰＥとＬＬＤＰＥの配合比としては、ＨＤＰＥ１００質量部に対して、ＬＬＤＰＥを１０〜６０質量部含有することが好ましく、更に好ましくは２０〜４０質量部である。ＬＬＤＰＥが１０質量部未満では、十分なヒートシール性が得られない恐れがあり、６０質量％を越えると、十分な引き裂き性が得られない場合がある。
【００１２】
本発明のフィルムは以下のようにして得ることができる。まず前記樹脂組成物を用いて未延伸フィルムを形成する。未延伸フィルムの形成方法としては、前記の原料樹脂の混合物を押出機に供給し、溶融し、フィルムダイを通して押し出し、成形機で冷却することにより、厚みが約２０〜１４００ミクロンの範囲である未延伸フィルムを成形し、１００℃〜１４０℃で、一定幅に横一軸延伸する。本発明においては、成形された未延伸フィルムを横一軸延伸することにより、引き裂き特性に優れたフィルムを得ることができる。
【００１３】
本発明のフィルムの横一軸延伸倍率は、２〜１６倍、好ましくは６〜１４倍の範囲である。延伸倍率が２倍未満では充分な分子配向が得られず、延伸方向に直線的に引き裂けなくなる。一方、１６倍を超えると延伸が困難になる。又、延伸されたフィルムの厚さは、５〜１００ミクロン、好ましくは１０〜６０ミクロンの範囲である。厚さが、５ミクロン未満ではフィルムとして必要な強度がなくなり、一方、１００ミクロンを超えるとフィルムを引裂くことが困難になる場合がある。
【００１４】
具体的な延伸工程は、従来公知の方法が使用できる。例えば、テンター延伸法により延伸することが考えられるが、この場合、延伸温度は１００℃〜１４０℃であり、好ましくは１１０℃〜１３０℃で前記延伸倍率の範囲で横延伸する。
【００１５】
横延伸後には、寸法を安定させるために、例えば、熱処理（ヒートセット）を１００〜１６５℃で１〜６０秒間、施すことが考えられる。熱処理を行うことによって、良好なヒートシール性を有する延伸フィルムが得られるからである。
【００１６】
また、縦方向には実質的に延伸しないが、引裂きの方向性が失われないように１〜３倍の範囲で縦延伸しても構わない。
【００１７】
本発明のフィルムは、前記のようにヒートシールすることによって袋として用いられる。ヒートシールの方法としては、例えば、バーシール、回転ロールシール、ベルトシール、インパルスシール、高周波シール、超音波シールなどの公知の方法で行うことができるが、インパルスシールではフィルムの収縮等が小さく、特に優れたヒートシール性が得られる。本発明のフィルムは、は横延伸された包装用の袋として用いる場合、ヒートシール強度が１５Ｎ／１５ｍｍ以上であることが好ましい。
【００１８】
このようにして得られた、横一軸延伸フィルムの包装袋は、袋の幅方向に対して易開封性があるため、内容物が長物の場合特に使い勝手がよくなる。即ち、内容物の残りの長さに応じて少しずつ袋を切断することができるからである。縦一軸延伸フィルムであると、袋の長さ方向にしか易開封性がないため、このような場合、袋を縦にしか開封できず内容物が袋からとび出してしまい都合が悪い。また、袋の内容物は長物でなくてももちろんかまわない。内容物がどのようなものでも同じように扱うことができる。
【実施例】
【００１９】
以下に、実施例に基づいて本発明をより詳細に説明するが、本発明は実施例により限定されるものではない。
【００２０】
【表１】
2006176620.tif 000002
【００２１】
表１において「可能ヒートシール温度」とは、横一軸延伸したフィルムを、ヒートシールテスター（テスター産業社製  ＴＰ―７０１）を用いて、シール圧力０．２ＭＰａ、シール幅１０ｍｍ、シール時間０．５秒で各温度についてヒートシールし、試験片幅１５ｍｍのフィルムを引張速度３００ｍｍ／ｍｉｎで引張ったときのフィルムの破壊状態を温度毎に、以下の基準で評価した。
○      フィルムが材料破壊を起こし、シール部の最大強度が１５Ｎ／１５ｍｍ以上のもの。
△      材料破壊が不十分だったもの。
×  材料破壊せずにヒートシール部分から剥がれたもの。
【００２２】
表１において、「引裂き性」とは、フィルムを幅方向に手で引裂き、以下の基準で目視評価した。
○      フィルムが指先のひねりで容易に直線状に切れたもの。
△  指先の爪をたてることによって切れたもの。
×  指先の爪を立ててもフィルムが伸びて切れず切り傷を入れることによって切れるようになるもの。
【００２３】
（実施例１）高密度ポリエチレン（日本ポリエチレン社製  ノバテックＨＤ  ＨＦ３１３）１００質量部に、直鎖状低密度ポリエチレン（日本ポリエチレン社製  ノバテックＬＬ  ＵＦ４２１）１０質量部をドライブレンドしたものを押出機に供給し、溶融し、フィルムダイを通して押し出し、成形機で冷却することにより、厚みが約２００ミクロンの未延伸フィルムを成形した。この未延伸フィルムを１２０℃のテンター内で１０倍に横延伸し、２０ミクロンの横一軸延伸フィルムを得た。
【００２４】
（実施例２）前記高密度ポリエチレン１００質量部に、前記直鎖状低密度ポリエチレン２０質量部をドライブレンドしたものを用いた以外、実施例１と同様にしてフィルムを得た。
【００２５】
（実施例３）記高密度ポリエチレン１００質量部に、前記直鎖状低密度ポリエチレン４０質量部をドライブレンドしたものを用いた以外、実施例１と同様にしてフィルムを得た。
【００２６】
（実施例４）前記高密度ポリエチレン１００質量部に、前記直鎖状低密度ポリエチレン６０質量部をドライブレンドしたものを用いた以外、実施例１と同様にしてフィルムを得た。
【００２７】
（比較例１）前記高密度ポリエチレンのみを用いた以外、実施例１と同様にしてフィルムを得た。
【００２８】
（比較例２）前記直鎖状低密度ポリエチレンのみを用いた以外、実施例１と同様にしてフィルムを得た。
【００２９】
本発明の横一軸延伸したフィルムは、インパルスシール又はヒートシールが可能であり、又、引き裂き性に優れており、例えば、医薬品、ジュース類、ゼリー状飲料、栄養ドリンク剤、飲料水、お茶、コーヒー飲料、まんじゅう、どら焼き、ケーキ等の洋菓子、スナック菓子、おにぎり、カップ麺、調味料等の袋に好ましく使用することができる。